(57)【特許請求の範囲】
【請求項１】
下記一般式（ａ１）で表されるエポキシシランと不飽和カルボン酸を反応せしめる工程と、その反応生成物に三フッ化酢酸を添加して処理を行う工程とを有する、下記一般式（ａ）および／または（ａ’）で表されるシリコーン化合物の含有量が８０重量％以上であって、前記一般式（ａ１）で表されるエポキシシランの含有量が４０ｐｐｍ以下であるシリコーンモノマーの製造方法。
【化１】
0004802569.tif 000009
【化２】
0004802569.tif 000010
（Ｒ１は重合性基を含む炭素数１〜２０の有機基を表す。Ｒ２〜Ｒ４はそれぞれ独立に水素、炭素数１〜２０の有機基または−Ｘ−Ａを表す。Ｒ５〜Ｒ７はそれぞれ独立に水素、炭素数１〜２０の有機基または−Ｘ−Ａを表す。Ｘは炭素数１〜２０の２価の有機基を表す。Ａはシロキサニル基を表す。）
【発明の詳細な説明】
【技術分野】
【０００１】
本発明は、コンタクトレンズ、眼内レンズ、人工角膜などの眼用レンズの原料として用いるに好適なシリコーンモノマー及びシリコーンモノマーの製造方法に関する。
【背景技術】
【０００２】
従来、眼用レンズ用モノマーとして、シロキサニル基などのケイ素基を含有するモノマーが知られている。
【０００３】
【化１】
0004802569.tif 000002
【０００４】
そのような化合物の一つとして、上記式（ｃ）や式（ｃ’）で表される化合物が知られている（例えば、特許文献１）。この化合物は分子内に水酸基を有することから親水性モノマーとの相溶性が得やすいという特長を有し、反応条件の検討により純度を８０重量％以上とすることはできる。しかし、原料であるエポキシシランを完全に消費することは困難であり、また、このエポキシシランを分離することも困難であるため、モノマー中にこれが残存することが指摘されている。このエポキシシランは、ポリマー化したときにはしみ出す性質を有しているといわれ、また、眼などへの刺激性を有する可能性があると推測されている化合物である。而して、このシリコーンモノマーを用いて眼用レンズとしたときにはポリマー中に残存するおそれがあるため、装用者の不快感を引き起こす原因となる可能性が考えられた。この為、エポキシシラン量の極力少ない、すなわち好ましく５０ｐｐｍ以下の、高純度なシリコーンモノマーの開発が切望されていた。
【０００５】
このエポキシシランの含有量を低減させる方法として、反応時間を長くとり原料の消費を優先する考え方がある。しかし、かかる方法でもエポキシシランは数１００ｐｐｍ残存し、また、副生成物の生成により、純度が低下するほか、該副生成物による影響が懸念される。
【０００６】
また、特許文献２には、反応生成物に酢酸−メタノールを反応させる方法が開示されている。しかし、この方法を用いてもエポキシシランは数１００ｐｐｍ残存し、十分なものではない。
【特許文献１】特開昭５６−２２３２５号公報    実施例４
【特許文献２】特開２００５−２３０１１号公報  実施例１
【発明の開示】
【発明が解決しようとする課題】
【０００７】
上記の問題に鑑み、本発明は、眼用レンズの原料として用いた際に眼がしみるなどの装用感の悪化をもたらすおそれを払底するべく、一般式（ａ）および／または（ａ’）で表されるシリコーン化合物を含んだシリコーンモノマーにおいて、８０重量％以上の高純度で、かつその中に含まれるエポキシシランの含有量を低減、すなわち５０ｐｐｍ以下の含有量である、シリコーンモノマーを提供することを目的とする。
【課題を解決するための手段】
【００１１】
上記の目的を達成するために、本発明は以下の構成を有する。すなわち、下記一般式（ａ１）で表されるエポキシシランと不飽和カルボン酸を反応せしめる工程と、その反応生成物に強酸を添加して処理を行う工程とを有する、前記一般式（ａ）および／または（ａ’）で表されるシリコーン化合物の含有量が８０重量％以上であって、前記一般式（ａ１）で表されるエポキシシランの含有量が５０ｐｐｍ以下であるシリコーンモノマーの製造方法、
【００１２】
【化４】
0004802569.tif 000003
【００１３】
【化５】
0004802569.tif 000004
【００１４】
（Ｒ１は重合性基を含む炭素数１〜２０の有機基を表す。Ｒ２〜Ｒ４はそれぞれ独立に水素、炭素数１〜２０の有機基または−Ｘ−Ａを表す。Ｒ５〜Ｒ７はそれぞれ独立に水素、炭素数１〜２０の有機基または−Ｘ−Ａを表す。Ｘは炭素数１〜２０の２価の有機基を表す。Ａはシロキサニル基を表す。）
であることを本旨とし、また、種々の好ましい態様を提案するものである。
【発明の効果】
【００１５】
本発明によるシリコーンモノマーに含まれるエポキシシラン量は５０ｐｐｍ以下であるので、このシリコーンモノマーを用いて重合を行い、ポリマーとし、更に眼用レンズに加工しても、眼の不快感が発生しないため、コンタクトレンズ、眼内レンズ、人工角膜などの眼用レンズ用の原料に好適に用いることができる。
【発明を実施するための最良の形態】
【００１６】
本発明者らは、一般式（ａ）および／または（ａ’）で表されるシリコーンモノマー中に残存するエポキシシランの低減について鋭意検討を行い、シリコーンモノマー中の残存エポキシシランに強酸を作用させて、シリコーンジオールに変換すれば、残存エポキシシランを５０ｐｐｍ以下に低減できることを見いだした。そして、このようなエポキシシランの含有量が５０ｐｐｍ以下のシリコーンモノマーを用いれば、コンタクトレンズなどの眼用レンズとしても、もはや眼の不快感が発生しないことを見出し、本発明を完成した。
【００１７】
本発明のシリコーンモノマーは、下記一般式（ａ）および／または（ａ’）で表される化合物を８０重量％以上含有する。
【００１８】
【化６】
0004802569.tif 000005
【００１９】
ここで、Ｒ１は重合性基を有する炭素数１〜２０の有機基を表す。ここで重合性基とはラジカル重合、イオン重合などの連鎖重合、重縮合など逐次重合が可能な有機基を表す。Ｒ１−ＣＯＯ−基の例としては、アクリル酸基、メタアクリル酸基、ビニロキシ酢酸基、アリロキシ酢酸基、クロトン酸基、２−（メタ）アクリロイルプロパン酸基、３−（メタ）アクリロイルブタン酸基、４−ビニル安息香酸基、また、３−アミノフタル酸基、３−ヒドロキシフタル酸基等を挙げることができる。この構造は不飽和カルボン酸に由来して導入することが簡便であり、カルボン酸、カルボン酸塩、カルボン酸無水物のいずれもが入手し易いことから好ましいのはアクリル酸基およびメタアクリル酸基である。また、Ｘは炭素数１〜２０の２価の脂肪族または芳香族有機基を表す。Ａはシロキサニル基を表す。シロキサニル基としては下記式（ｂ）で表されるものが原料の入手しやすさや合成の容易さの点で好ましい。
【００２０】
【化７】
0004802569.tif 000006
【００２１】
（Ａ１〜Ａ１１はそれぞれが互いに独立に水素、炭素数１〜２０のアルキル基、炭素数６〜２０のアリール基のいずれかを表す。ｎは０〜２００の整数を表し、ａ、ｂ、ｃはそれぞれ互いに独立に０〜２０の整数を表す。ただしｎ＝ａ＝ｂ＝ｃ＝０の場合は除く。）
Ａ１〜Ａ１１の基の例としては、水素、メチル基、エチル基、プロピル基、イソプロピル基、ブチル基、イソブチル基、ｓｅｃ−ブチル基、ｔ−ブチル基、ヘキシル基、シクロヘキシル基、２−エチルヘキシル基、オクチル基などのアルキル基、フェニル基、ナフチル基などのアリール基などを挙げることができる。また、水素の一部が、例えば、アミノ基、水酸基、チオール基、ニトロ基、スルホン酸基などの炭素を含まない官能基で置換されていても良く、また、エーテル基、チオエーテル基、スルホン基などの炭素を含まない二価以上の基をその構造中に含むものであっても良く、また、総炭素数の範囲を逸脱しない範囲において、シアノ基やカルボキシル基やアミド結合や尿素結合やエステル結合や複素環などの含炭素原子団を含むものであっても良い。これらの中で最も好ましいのはメチル基である。
【００２２】
式（ｂ）で表される置換基を導入するにあたり、その導入のための原料が工業的に比較的安価に入手できることから特に好適なものはトリス（トリメチルシロキシ）シリル基、ビス（トリメチルシロキシ）メチルシリル基、トリメチルシロキシジメチルシリル基、ポリジメチルシロキサン基、ポリメチルシロキサン基、ポリ−コ−メチルシロキサン−ジメチルシロキサン基などであり、中で最も好ましくは、トリス（トリメチルシロキシ）シリル基、ビス（トリメチルシロキシ）メチルシリル基、トリメチルシロキシジメチルシリル基である。
【００２３】
また、Ｒ２〜Ｒ４はそれぞれ独立に水素、炭素数１〜２０の有機基を表す。該有機基は
例えば、アミノ基、水酸基、チオール基、ニトロ基、スルホン酸基などの炭素を含まない官能基を有するものであっても良く、また、エーテル基、チオエーテル基、スルホン基などの炭素を含まない二価以上の基をその構造中に含むものであっても良く、また、総炭素数の範囲を逸脱しない範囲において、シアノ基やカルボキシル基やアミド結合や尿素結合やエステル結合や複素環などの含炭素原子団を含むものであっても良い。
【００２４】
本発明の一般式（ａ）および／または（ａ’）で表される化合物は、簡便には一般式（ａ１）で表される化合物（エポキシシラン）に不飽和カルボン酸、好ましくは先述した好ましい不飽和カルボン酸、を作用せしめることで得ることができる。
【００２５】
【化８】
0004802569.tif 000007
【００２６】
ここで、Ｒ５〜Ｒ７はそれぞれ独立に水素、炭素数１〜２０の有機基または−Ｘ−Ａを表す（なお、Ｒ５〜Ｒ７についての説明は先の一般式（ａ）または（ａ’）で表される化合物についてのＲ２〜Ｒ４についての説明に同じであり、ＸおよびＡについても先の一般式（ａ）および／または（ａ’）で表される化合物についての各々Ｘ、Ａについての説明に同じである。）。
【００２７】
このようなシリコーン化合物の合成は、先述の特開昭５６−２２３２５号を参考に合成することができる。反応終了後に溶媒で希釈してアルカリ洗浄を行い、乾燥剤で脱水した後、溶媒を除去すれば、シリコーンモノマーの粗体を得ることができる。
【００２８】
本発明のシリコーンモノマーは、前記の一般式（ａ）および／または（ａ’）で表されるシリコーン化合物の純度が８０重量％以上、好ましく９０重量％以上であるが、純度の向上は、先述したシリコーンモノマーの粗体を減圧蒸留や薄膜蒸留して精製したり、カラム精製して達成することが可能である。なお、純度の上限には特に限定はないが、精製工程でのロスを考慮すると９９重量％程度である。
【００２９】
本発明のシリコーンモノマーは、前記の一般式（ａ１）で表されるエポキシシランの含有量は５０ｐｐｍ以下、好ましく３０ｐｐｍ以下、更に好ましく２０ｐｐｍ以下、特に好ましく１０ｐｐｍ以下である。エポキシシランの含有量が少ないことで眼用レンズにしたときにおいても眼にしみるなどの不快感が発生するおそれが低減し、装用感の良好な眼用レンズとすることができる。下限としては特に限定はないが、経済性に鑑みれば１ｐｐｍ程度である。
【００３０】
前記の一般式（ａ１）で表されるエポキシシランは、前記の粗体中に数１００ｐｐｍから数１０００ｐｐｍ残存し、また、その含有量を５０ｐｐｍ以下とすることは、先述したアルカリ洗浄や蒸留操作やカラム分離などの精製操作では困難である。そこで、本発明の製造方法においては、前記一般式（ａ１）で表される化合物と不飽和カルボン酸との反応生成物に強酸を添加して処理を行う工程を有する。本発明において、強酸とは、ｐＫａ３以下の酸をいい、そのような酸としては例えば、塩酸、硫酸、燐酸、三フッ化酢酸、メタンスルホン酸、トリフロロメタンスルホン酸等が挙げられる。このうち三フッ化酢酸を用いたときは前記一般式（ａ１）で表されるエポキシシランの加水分解が良好に進行し、、容易にシリコーンジオールに変換されかつ、副生成物も少なくなるので、最も好適に使用される。
【００３１】
強酸で処理する際の条件としては、特に限定するものではないが、先述の三フッ化酢酸を用いたときは、温度としては−８０℃〜１５０℃が好ましく、操作の簡便性を考慮すると−２０℃〜１３０℃がより好ましく、シリコーン化合物の熱分解が抑制できるので−２０℃〜１００℃が最も好ましい。また、処理時間としては１〜５時間が適当である。
【００３２】
また、強酸でシリコーンモノマーの粗体を処理する際に該粗体と強酸との親和性（相溶性）や混和性や流動性を改善する為に、溶媒を使用してもよいが、無溶媒でも差し支えない。
【００３３】
次いで、添加した強酸や処理により生成したシリコーンジオールなどを除去するため、塩基を添加して中和し、更に水や塩基性水溶液で洗浄するなどして処理を行うことができる。
【００３４】
また更に、こうして得たシリコーンモノマーに蒸留精製やカラム精製を行うことは、生成したシリコーンジオールなどの不純物の除去や純度の向上をはかることができるので、好ましく採用される。
【００３５】
本発明のシリコーンモノマーは、他の重合性モノマーと共重合し、コンタクトレンズ、眼内レンズ、人工角膜などの眼用レンズの製造に好適に用いられる。
【００３６】
重合方法としては公知のラジカル重合法などを採用することができ、また、眼用レンズとするためには、得られたポリマーから成形する方法や予め型内にシリコーンモノマーや重合開始剤などを仕込んでおいて重合を行い、その後加工する方法などが挙げられる。
【００３７】
また、得られた眼用レンズを更に抽出処理するなどの後工程に付することも好ましく採用できる。
【実施例】
【００３８】
以下、実施例により本発明をさらに具体的に説明するが、本発明はこれによって限定されるものではない。
【００３９】
測定方法１（シリコーンモノマーの純度の測定、ガスクロマトグラフィー（ＧＣ））
島津製作所社製ＧＣ−１８Ａ（ＦＩＤ検出器）、キャピラリーカラムにＤＢ−５、０．２５ｍｍ×３０ｍ×１μｍ（Ｊ＆Ｗ社製）を用いた。キャリアガスはヘリウム（１３８ｋＰａ）、注入口温度２８０℃、検出器温度２８０℃、昇温プログラムは６０℃（５分）→１０℃／分→３２５℃（１９分）で測定した。サンプルは測定試料１００μＬをイソプロピルアルコール１ｍＬに溶解して調製し１μＬ注入した。
【００４０】
測定方法２（残存エポキシシラン量の測定、ガスクロマトグラフィー質量分析装置（ＧＣＭＳ））
Ｈｅｗｌｅｔｔ−Ｐａｃｋａｒｄ社製５８９０ｓｅｒｉｅｓIIを用いた。また、条件は以下のとおりとした。
【００４１】
カラム：ＤＢ−ＷＡＸ、０．２５ｍｍ×３０ｍ×０．２５μｍ（Ｊ＆Ｗ社製）
昇温プログラム：５０℃（２分間保持）→２０℃／分→２５０℃（２．５分間保持）
注入口温度：２５０℃、検出器温度：２８０℃
キャリアガス：ヘリウム（３．０ｍＬ／分）    
注入量：２μＬ
１０ｍｌのメスフラスコに試料を０．０１ｇ秤量し、アセトンで１０ｍｌに定容して測定試料とした。エポキシシランの標準試料は１００ｍｌのメスフラスコにエポキシシランを０．０２ｇ秤量し、アセトンで定容したものを標準母液とし、適宜希釈して調製した。上記測定試料と各標準試料についてＧＣＭＳを用いて選択イオン検出法（ＳＩＭ）により測定してクロマトグラムを得た。エポキシシランの濃度の算出は検量線法により行った。
【００４２】
実施例１
特開昭５６−２２３２５号公報記載の方法により、反応時間を１５〜２０時間として合成した下記（ｃ）及び（ｃ’）で示されるシリコーン化合物をヘキサンで希釈し、０．５Ｎの水酸化ナトリウムでアルカリ洗浄を行い、硫酸ナトリウムを加えて乾燥した後、ろ過してエバポレータで溶媒を留去した。得られたシリコーンモノマーの粗体の純度の測定を行ったところ、シリコーン剤の純度は８９．９％であった。このシリコーン剤中のエポキシシランの含有量を測定したところ、５５０ｐｐｍであった。
【００４３】
【化９】
0004802569.tif 000008
【００４４】
次に、このシリコーンモノマーの粗体３０ｇに三フッ化酢酸３ｇを加え、５０℃で２時間攪拌した。次にヘキサン３０ｇを加え、室温で１０％炭酸ソーダ水１００ｇを加え中和した。引き続き０．５Ｎ水酸化ナトリウム水溶液５０ｍＬで２回、２．６％食塩水３５ｍＬで３回洗浄し、有機層に硫酸ナトリウムを加えて乾燥し、ろ過してエバポレータで溶媒を留去した。得られたシリコーンモノマーの純度の測定を行ったところ８９．４％であった。また、エポキシシランの含有量を測定したところ、２０ｐｐｍであった。
【００４５】
実施例２
実施例１で得られたシリコーンモノマーの粗体１３０ｇに、特開２００５−２３０１１号公報記載の方法に基づいて、メタノール９０ｇ、酢酸１５ｇを加え、２２℃で３０分攪拌した。エバポレーターで溶媒を留去した後、ヘキサン３０ｇを加え、０．５Ｎ水酸化ナトリウム水溶液５０ｍＬで５回、２．６％食塩水３５ｍＬで３回洗浄し、有機層に硫酸ナトリウムを加えて乾燥し、ろ過してエバポレーターで溶媒を留去した。得られたシリコーンモノマーの純度の測定を行ったところ９１．８％であった。また、エポキシシランの含有量を測定したところ、５００ｐｐｍであった。
【００４６】
次に、このシリコーンモノマーの粗体３０ｇに三フッ化酢酸３ｇを加え、５０℃で２時間攪拌した。次にヘキサン３０ｇを加え、室温で１０％炭酸ソーダ水１００ｇを加え中和した。引き続き０．５Ｎ水酸化ナトリウム水溶液５０ｍＬで２回、２．６％食塩水３５ｍＬで３回洗浄し、有機層に硫酸ナトリウムを加えて乾燥し、ろ過してエバポレーターで溶媒を留去した。得られたシリコーンモノマーの純度の測定を行ったところ８９．６％であった。また、エポキシシランの含有量を測定したところ、４０ｐｐｍであった。
【００４７】
実施例３
実施例１において、三フッ化酢酸の処理条件を２５℃で２時間とした以外は、実施例１と同様にしてシリコーンモノマーを得た。得られたシリコーンモノマーの純度は８９．６％、エポキシシランの含有量は４０ｐｐｍであった。
【００４８】
実施例４
実施例１において、三フッ化酢酸の使用量を１ｇとした以外は、実施例１と同様にしてシリコーンモノマーを得た。得られたシリコーンモノマーの純度は８９．７％、エポキシシランの含有量は４０ｐｐｍだった。
【００４９】
比較例４
実施例１において、三フッ化酢酸に替えて燐酸を３ｇ使用した以外は、実施例１と同様にしてシリコーンモノマーを得た。得られたシリコーンモノマーの純度は８８．５％、エポキシシランの含有量は５０ｐｐｍだった。  
比較例１
実施例１で得たシリコーンモノマーの粗体３０ｇに活性炭６ｇを加え、２２℃で３０分攪拌した。ろ過して活性炭を取り除き、エバポレーターで溶媒を留去した後、ヘキサン３０ｇを加え、０．５Ｎ水酸化ナトリウム水溶液５０ｍＬで５回、２．６％食塩水３５ｍＬで３回洗浄し、有機層に硫酸ナトリウムを加えて乾燥し、ろ過してエバポレーターで溶媒を留去した。得られたシリコーンモノマーのエポキシシランの含有量を測定したところ、３８０ｐｐｍであった。
【００５０】
比較例２
比較例１の活性炭に替えてキョーワード５００（酸化マグネシウム３８％含有吸着剤、協和化学工業株式会社製）を用いた以外は、比較例１と同様にしてシリコーンモノマーを得た。得られたシリコーンモノマーのエポキシシランの含有量を測定したところ、４００ｐｐｍであった。
【００５１】
比較例３
実施例１において、反応時間を３０時間とした以外は、実施例１と同様にしてシリコーンモノマーを得た。得られたシリコーンモノマーの粗体の純度の測定を行ったところ、シリコーン剤の純度は７８．２％であった。このシリコーン剤中のエポキシシランの含有量を測定したところ、１１４ｐｐｍであった。